(57)【要約】  スチレンの制御された分子量のポリマーが、その上に置換された臭素を有して提供される。分子量の制御は、連鎖移動剤としてのα−メチルスチレンダイマーの使用によって達成される。スチレンの臭素化されたポリマーは、難燃剤として有用であり、特にポリアミドに対して、成形後の色度保持を含む改良された性質を与える。【特許請求の範囲】
【請求項１】
以下の一般構造
【化１】
2008514802.tif 000011
［式中、ＲはＨ又はＣＨ３であり、ｘは１〜５の整数である。］
を有するａｒ−ブロモスチレンモノマーのポリマー及び臭素化ポリスチレンであって、ゲル浸透クロマトグラフィーによって測定し、ポリスチレン標準物質と比較して割り付けられた重量平均分子量（ＭＷ）約１１，０００〜約６０，０００を有し、さらにα−メチルスチレンダイマーの残留物を含む、ポリマー。
【請求項２】
さらにコポリマー材料との共重合から得られる単位を含み、前記コポリマーの少なくとも一部分は構造
【化２】
2008514802.tif 000012
［式中、Ｒは、前記単位のそれぞれについて、水素、１〜３個の炭素原子を有するアルキル基からなる群から選択され；Ｒ１は、前記単位のそれぞれついて独立に、水素、１〜３個の炭素原子を有するアルキル基、１〜３個の炭素原子を有する環構造及び２〜６個の炭素原子を有し、少なくとも１つの酸素原子をヘテロ環中に含有しているヘテロ環からなる群から選択される。］を有する、請求項１に記載のポリマー。
【請求項３】
さらにコポリマー材料との共重合から得られる単位を含み、前記コポリマーの少なくとも一部分は構造
【化３】
2008514802.tif 000013
［式中、Ｒは、前記単位のそれぞれについて独立に、水素、１〜３個の炭素原子を有するアルキル基からなる群から選択され；Ｒ１は、前記単位のそれぞれについて、アミノ基、スルホン酸、及びスルホン酸塩からなる群から選択され；ｎは、１〜５の任意の整数である。］を有する、請求項１に記載のポリマー。
【請求項４】
さらにポリアミドを含む、請求項１に記載のポリマー。
【請求項５】
前記ポリアミドが、約２８０℃を超える溶融温度を有する、請求項４に記載の組成物。
【請求項６】
前記ポリアミドが、独立に、ポリアミド４，６、ポリアミド４，８、ポリアミド４，９、ポリアミド４，１０、ポリアミド４，１１、ポリアミド４，１２、ポリアミド４，１３、ポリアミド４，１４及びポリアミド６，６／６，Ｔ、ポリアミド４，６／４，Ｔ／４，Ｉ、ポリアミド９，Ｔ、ポリアミド１２，Ｔなどの半芳香族ポリアミドからなる群から選択される、請求項４に記載の組成物。
【請求項７】
さらにブロモスチレンポリマーのポリアミド組成物を含む、請求項６に記載のポリマー。
【請求項８】
前記ポリアミドが、約２８０℃を超える溶融温度を有する、請求項６に記載のポリアミド組成物。
【請求項９】
前記ポリアミドが、独立に、ポリアミド４，６、ポリアミド４，８、ポリアミド４，９、ポリアミド４，１０、ポリアミド４，１１、ポリアミド４，１２、ポリアミド４，１３、ポリアミド４，１４及びポリアミド６，６／６，Ｔ、ポリアミド４，６／４，Ｔ／４，Ｉ、ポリアミド９，Ｔ、ポリアミド１２，Ｔなどの半芳香族ポリアミド、又はこれらの混合物からなる群から選択される、請求項６に記載のポリアミド組成物。
【請求項１０】
α−メチルスチレンダイマー残留物が、−ＯＨ、−Ｃ（Ｏ）ＯＨ、−ＮＲ１Ｒ２、−Ｃ（Ｏ）ＯＲ３、−Ｃ（Ｏ）ＮＲ１Ｒ２、及びＮ＝Ｃ＝Ｏからなる群から選択される芳香環に結合している極性相溶化基を持ち、Ｒ１〜３は、１〜６個の炭素原子を有する直鎖又は分岐アルキル基である、請求項１に記載のポリマー。
【請求項１１】
さらにポリアミドを含む、請求項１０に記載のポリマー。
【請求項１２】
前記ポリアミドが約２８０℃を超える溶融温度を有する、請求項１０に記載の組成物。
【請求項１３】
前記ポリアミドが、独立に、ポリアミド４，６、ポリアミド４，８、ポリアミド４，９、ポリアミド４，１０、ポリアミド４，１１、ポリアミド４，１２、ポリアミド４，１３、ポリアミド４，１４及びポリアミド６，６／６，Ｔ、ポリアミド４，６／４，Ｔ／４，Ｉ、ポリアミド９，Ｔ、ポリアミド１２，Ｔなどの半芳香族ポリアミド、又はこれらの混合物からなる群から選択される、請求項１２に記載の組成物。
【請求項１４】
以下の一般構造
【化４】
2008514802.tif 000014
［式中、ＲはＨ又はＣＨ３であり、ｘは１〜５の整数である。］を有し、約１１，０００〜約６０，０００の割り付けられた重量平均分子量を有し、１０ｍｇの試料を窒素雰囲気下で３３０℃に維持したときに、２０分後にその質量の少なくとも８８％を保持し、３０分後にその質量の少なくとも８５％を保持する、ａｒ−ブロモスチレンモノマーのポリマー。
【請求項１５】
さらにポリアミドを含む、請求項１４に記載のポリマー。
【請求項１６】
前記ポリアミドが、約２８０℃を超える溶融温度を有する、請求項１５に記載の組成物。
【請求項１７】
前記ポリアミドが、独立に、ポリアミド４，６、ポリアミド４，８、ポリアミド４，９、ポリアミド４，１０、ポリアミド４，１１、ポリアミド４，１２、ポリアミド４，１３、ポリアミド４，１４及びポリアミド６，６／６，Ｔ、ポリアミド４，６／４，Ｔ／４，Ｉ、ポリアミド９，Ｔ、ポリアミド１２，Ｔなどの半芳香族ポリアミド、又はこれらの混合物からなる群から選択される、請求項１５に記載の組成物。
【請求項１８】
（ａ）
（ｉ）臭素化スチレンのモノマー、
（ｉｉ）重合開始剤、
（ｉｉｉ）α−メチルスチレンダイマー
の本質的に無溶媒のプレンドを提供するステップ、
（ｂ）モノマー／重合開始剤ブレンドを反応容器に供給するステップ、
（ｃ）モノマー／重合開始剤ブレンドを、約１分から約２０分の間の時間でモノマーの少なくとも約８０％を重合させるのに有効な条件下で反応させるステップ、及び
（ｄ）重合したブロモスチレンを反応容器から除くステップ
を含む、α−メチルスチレンダイマーを連鎖移動剤として使用するブロモスチレンポリマーの分子量を制御する方法。
【請求項１９】
（ａ）
（ｉ）スチレンのモノマー、
（ｉｉ）重合開始剤、
（ｉｉｉ）α−メチルスチレンダイマー
の本質的に無溶媒のプレンドを提供するステップ、
（ｂ）モノマー／重合開始剤ブレンドを反応容器に供給するステップ、
（ｃ）モノマー／重合開始剤ブレンドを、約１分から約２０分の間の時間でモノマーの少なくとも約８０％を重合させるのに有効な条件下で反応させるステップ、
（ｄ）臭素を加えて、重合したスチレンを臭素化するのに有効な条件下で重合したスチレンと反応させるステップ、及び
（ｅ）重合したブロモスチレンを反応容器から除くステップ
を含む、α−メチルスチレンダイマーを連鎖移動剤として使用するスチレンポリマーの分子量を制御する方法。
【発明の詳細な説明】
【技術分野】
【０００１】
本出願は、「制御された分子量のブロモスチレン（ＣＯＮＴＲＯＬＬＥＤ  ＭＯＬＥＣＵＬＡＲ  ＷＥＩＧＨＴ  ＢＲＯＭＯＳＴＹＲＥＮＥＳ）」という名称の２００４年９月３０日に出願された米国特許仮出願第６０／６１５１３２号の優先権を主張するものである。
【０００２】
新規なブロモスチレンモノマーのホモポリマー及びコポリマーを、分子量を制御するためにα−メチルスチレンダイマー（ＭＳＤ）を連鎖移動剤として使用して調製する。これらの材料を含有している高温ポリアミド（ＨＴＰＡ）製品は、ＭＳＤ連鎖移動剤を使用せずに調製された材料と比較して、高温条件において成形された後に優れた色度保持を提供する。
【背景技術】
【０００３】
ブロモスチレンポリマーは、さまざまなプラスチックに対する難燃剤として知られているが、特にポリアミドファミリーにおいてその顕著な熱安定性の故に用途を見出してきた。Ｇｒｅａｔ  Ｌａｋｅｓ  Ｃｈｅｍｉｃａｌ  Ｃｏｒｐｏｒａｔｉｏｎから市販されているホモポリマー及びモノ、ジ、トリブロモスチレン混合物の官能化コポリマーは、ＨＴＰＡに対しては最適の製品である。ＨＴＰＡ中のブロモスチレンホモポリマーの使用は、多数の特許及び公開公報に記載されており、ＨＴＰＡ中の官能化ブロモスチレン−グリシジル（メタ）アクリレートコポリマーは、ＤｕｐｏｎｔのＭａｒｔｅｎｓらの国際公開第０２／２４８１２号及びクラレのＭａｔｓｕｏｋａ及びＳａｓａｋｉの米国特許第６４１４０６４  Ｂ１号に開示されている。
【０００４】
ブロモスチレンポリマーが配合されているＨＴＰＡは、メルトフローの悪化が難点である。ブロモスチレンポリマーに対する分子量制御を改善すると、難燃化されたＨＴＰＡ組成物のメルトフローが高められ、これによって難燃性を犠牲にすることなく加工性が向上する。Ｇｒｅａｔ  Ｌａｋｅｓ  Ｃｈｅｍｉｃａｌ  Ｃｏｒｐ．のＡｔｗｅｌｌらの米国特許第５３０４６１８号で教示されているように、ポリブロモスチレンの分子量は、通常、重合中に添加される連鎖移動剤として１−ドデカンチオールを使用して調節されてきた。一時期、約６０重量％の臭素及び約８，０００の重量平均分子量（Ｍｗ）を有するモノ、ジ、トリブロモスチレン混合物のホモポリマーが、Ｇｒｅａｔ  Ｌａｋｅｓ  Ｃｈｅｍｉｃａｌ  Ｃｏｒｐ．から市販されていた。これは、「ＰＤＢＳ−１０」としてカタログに収載されており、ポリエステル及びポリアミドの分野に販売されていた。この低分子量／高メルトフローポリマーは、チオールの連鎖移動剤を使用することによって製造された。
【０００５】
スチレン系のフリーラジカル重合用分子量調節剤としての、α−メチルスチレンダイマーの使用は知られている。たとえば、日立化成のＳｕｚｕｋｉらの米国特許第５５５９２００号を参照されたい。さらに、上記ＰＤＢＳ−１０の市場導入後何年も経ったある時点で、東ソーのＨｏｒｉｅ及びＫａｇａｗａらの特開０８−１８８６２２号は、１，０００〜１０，０００の分子量を有するブロモスチレンのポリマーが、相溶性、流動性、熱変色耐性及び電気的性質を向上させたと再度記載した。この出願は、これらの利点が、１０，０００未満の分子量を得るために連鎖移動剤の存在下でブロモスチレンを溶液重合させることによって、実現することができることを指摘している。この公報は、ＭＳＤが連鎖移動剤として使用できることは開示しているが、ＭＳＤを使用することにおいて、記載されているアルキルメルカプタン（チオール）やアルキルハライドを超える、何らかの特別な利点が得られるとは指摘していない。さらに、この出願は、１０．０００を超える分子量を有するブロモスチレンのポリマーを製造するために、ＭＳＤを使用することが望ましいことも教示していない。
【０００６】
公知のブロモスチレンポリマーは、高温ポリマー（ｈｉｇｈ  ｔｅｍｐｅｒａｔｕｒｅ  ｐｏｌｙｍｅｒｓ）に対する難燃剤として働くが、高温ポリマー、特にＨＴＰＡの加工性を向上させるポリマー難燃剤の必要性が今でもある。開示されたブロモスチレンから見出された１つの利点は、長時間、高温において加工される場合のこの組成物の変色が少ないことである。
【発明の開示】
【課題を解決するための手段】
【０００７】
本発明の１つの目的は、以下の一般的構造
【化１】
2008514802.tif 000002
［式中、Ｒは、Ｈ又はＣＨ３であり、ｘは、１〜５の整数である。］を有するａｒ−ブロモスチレンモノマーのポリマーを提供することである。好ましくは、Ｘは、平均で２以上である。Ｘが５に近づくにつれて、臭素化の時間は長くなる。Ｘの平均値は、２．５〜３．５が有用であることが分かっている。本明細書において使用する接頭辞「ａｒ−」は、芳香環上で置換されていることを意味する。さらに、これらのポリマーは、ゲル浸透クロマトグラフィーによって測定し、ポリスチレン標準物質と比較して割り付けられた重量平均分子量（Ｍｗ）約１１，０００〜約６０，０００を有している。また、このポリマーは、さらにα−メチルスチレンダイマーの残留物（ｒｅｓｉｄｕｅｓ；残基）を含んでいてもよい。
【０００８】
本発明の他の１つの目的は、ＭＳＤの存在下でスチレンを重合させ、続いて臭素化することによって、ブロモスチレンポリマーを提供することである。
【０００９】
本発明の他の１つの目的は、連鎖移動剤としてα−メチルスチレンダイマーを使用し、基本的に溶媒を使用しないブロモスチレンポリマーの分子量を制御する方法を提供することである。
【００１０】
他の１つの目的は、α−メチルスチレンダイマーの残留物を含有しているブロモスチレンポリマーを含む、改良された高温難燃性ポリアミド組成物を提供することである。
【００１１】
（発明の詳細な説明）
本発明のポリマーは、ＲがＨ又はＣＨ３であり、ｘが１〜５の整数である式Ｉの構造を有するａｒ−ブロモスチレンの単位又はα−メチルブロモスチレンの単位を含む。好ましくは、この単位は１分子当たり２〜４個の臭素原子を含有しているａｒ−ブロモスチレンであり、最も好ましくは、このポリマーは１分子当たりの平均で約３個の臭素原子を有するａｒ−ブロモスチレンの混合物から形成される。
【００１２】
ポリマーは、芳香環が臭素化されているモノマーの重合から得ることが最も好ましいが、α−メチルスチレンダイマーを連鎖移動剤として使用して調製した低分子量のポリスチレンを、後から臭素化することによって作ることもできる。単純なポリスチレンの臭素化の方法は、難燃剤業界では周知である。
【００１３】
本発明のポリマーは、ａｒ−ブロモスチレンの他により少ない数の単位を含有していてもよい。これらの単位は、ａｒ−ブロモスチレンと共重合することができる任意の他の分子であってよく、難燃剤ポリマーと燃焼性を低下させる必要がある特定のベース樹脂との相溶性を変更するために含有すると、好都合であることがある。そういう可能性のある官能性コモノマーの例には、グリシジルアクリレート、グリシジルメタクリレート、無水マレイン酸、ヒドロキシエチルメタクリレート、アクリル酸、ａｒ−アミノ置換スチレン、スチレンスルホン酸及びその塩が含まれるが、これらだけには限定されない。
【００１４】
ブロモスチレンと難燃性を与えるべきポリマーマトリックスとの相溶性を高めるためにコモノマーの添加を望む場合は、相溶性の所望の向上をもたらすためにはコモノマーの十分な量を加えることが好ましいが、組成物中の臭素の量を顕著に希釈するほど多くてはいけない。コモノマーは、使用するブロモスチレンの量に対して少なくとも約０．１１０モル％であるが１０％以下である場合に相溶性を向上させると考えられており、少なくとも約０．５モル％であるが約５モル％以下のコモノマー量がより好ましい。
【００１５】
官能性コモノマーを含めることに加えて、最終製品の特性を修正するために、ブロモスチレンを他のモノマーと共重合させることも可能である。その可能性のある無官能性コモノマーの一部の例には、スチレン、ブタジエン、アクリロニトリル、メチルアクリレート、メチルメタクリレート、ジビニルベンゼン、イソプレン、ｎ−ブチルアクリレート、α−メチルスチレン、及びｐ−メチルスチレンが含まれる。
【００１６】
得られるコポリマーは、使用するブロモスチレンの選択により強く依存するが、好ましくは少なくとも約５０重量％であるが８０重量％以下の臭素、より好ましくは少なくとも約５５重量％であるが７５重量％以下の臭素、最も好ましくは少なくとも約６０重量％であるが約７０重量％以下の臭素を含んでいなければならない。
【００１７】
ブロモスチレンポリマーは、組成物全体に向上した流動性を持たせるために中乃至低分子量であるのが好ましい。この開示の目的では、分子量とは、ゲル浸透クロマトグラフィー（ＧＰＣ）によって測定してポリスチレン標準物質と比較した重量平均分子量（Ｍｗ）に関して規定される。これは、ポリ（ブロモスチレン）又はブロモポリスチレンの所与のサンプルに対して、同一のＧＰＣ保持時間を有する既知のポリスチレン標準物質の分子量を割り付けることを意味する。これは、ポリ（ブロモスチレン）とポリスチレン標準物質の平均鎖長はほぼ同じであるが、これは臭素原子による質量への寄与を考慮していないことを示すと考えられているので、真の分子量は、さらに環１つ当たりの平均の臭素原子数に基づいた計算を必要とする。本発明のブロモスチレンポリマーの割り付けられた分子量は、好ましくは少なくとも約１１，０００であるが約８０，０００以下である。より好ましくは、分子量は約１３，０００から約６０，０００の範囲である。最も好ましくは、ブロモスチレンポリマーは、約１５，０００から約２０，０００の割り付けられた分子量を有する。
【００１８】
本発明は、フリーラジカル重合の間にブロモスチレンポリマーの分子量を制御するために、α−メチルスチレンダイマーを有利に使用する。出願人は、先行技術のメルカプタンや脂肪族ハライドの連鎖移動剤からは得られない、α−メチルスチレンダイマーの使用において生じる有利な性質を見出した。α−メチルスチレンは、成形中の向上した安定性をもたらした。いかなる理論にも拘束されたくはないが、ヘテロ原子（たとえば、イオウ、ハロゲン、酸素）を含有している連鎖移動剤の使用は、得られるポリマー系の熱安定性を下げる傾向があるようである。置換されたＭＳＤ型の製品、トルエン、及び当業において知られている他のものなどの、他の炭化水素物質も使用することができる。ＭＳＤは、他のものと比較して効率が高いので好ましい。
【００１９】
市販のα−メチルスチレンダイマーは、単一の純粋物質ではないことがある。ＤｕｐｏｎｔのＧｒｉｄｎｅｖの米国特許第６３８８１５３Ｂ２号は、少なくとも２つの主な存在しうる異性体があることを教示している。構造式ＩＩ及びＩＩＩを参照されたい。第６３８８１５３号特許によれば、「外部」二重結合を有する構造式ＩＩＩの異性体が、分子量改良剤として最も良好に機能するものである。異性体の混合物は本発明の目的を提供しうるが、構造式ＩＩＩの異性体の濃度がなるべく高いダイマーを使用することが好ましい。
【化２】
2008514802.tif 000003
第６３８８１５３号特許は、芳香環がさまざまな反応性官能基で置換されていてもよいことを教示している。これは、ブロモスチレン重合における連鎖移動剤として使用されるときには大いに望ましいことがある。ポリ（ブロモスチレン）ホモポリマーは、ほとんどのプラスチックとの相溶性が良くない。
【００２０】
成形されたＨＴＰＡの走査型電子顕微鏡写真は、均質なブレンドではなく、ＨＴＰＡのマトリックス中にブロモスチレンの不連続な球又は小球のように見えるものを示している。ＨＴＰＡメルト中では明らかなブロモスチレンの完全な分散にもかかわらず、冷却された成形物の電子顕微鏡写真上では明らかなこの分離が現れる。ブロモスチレンポリマーに先に記載した官能性コモノマーを導入することによって反応性又は相溶化性の極性基を加えると、ホモポリマーと比較して、顕微鏡写真中における２相の出現を減らすことが教示されている。
【００２１】
Ｗａｔａｎａｂｅらによって教示されたように（「２，４−ジフェニル−４−メチル−１−ペンテン存在下のフリーラジカルスチレン重合における付加開裂連鎖移動（Ａｄｄｉｔｉｏｎ−Ｆｒａｇｍｅｎｔａｔｉｏｎ  Ｃｈａｉｎ  Ｔｒａｎｓｆｅｒ  ｉｎ  Ｆｒｅｅ  Ｒａｄｉｃａｌ  Ｓｔｙｒｅｎｅ  Ｐｏｌｙｍｅｒｉｚａｔｉｏｎ  ｉｎ  ｔｈｅ  Ｐｒｅｓｅｎｃｅ  ｏｆ  ２，４−ｄｉｐｈｅｎｙｌ−４−ｍｅｔｈｙｌ−１−ｐｅｎｔｅｎｅ）」、Ｃｈｅｍｉｓｔｒｙ  Ｌｅｔｔｅｒｓ（Ｊａｐａｎ）、１９９２年、１０８９〜１０９２頁）、α−メチルスチレンダイマー連鎖移動剤の残留物は、ポリマー組成物の一部となるのである。したがって、選択的に誘導体化されたα−メチルスチレンダイマーを使用する場合は、多くのブロモスチレン鎖の末端に存在する可能性のあるダイマー残留物が、環に結合している反応性又は極性の相溶化性の基を持っている可能性があり、これが、ブロモスチレンポリマーの、難燃性を必要としているマトリックスポリマーとの相溶性を向上させると考えられている。たとえば、第６３８８１５３号特許は、α−メチルスチレンダイマーの両方の環が、１つ又は複数の−ＮＨ２又はＮ＝Ｃ＝Ｏ基を含有していることがあると述べている。これらの基はいずれも、ポリエステル及びポリアミドなどの極性マトリックスポリマーとの相溶性を向上させると考えることが期待される。環が極性を有するポリマーと相溶性の他の極性基を持っている場合にも、相溶性が向上すると考えることができる。そのような、ＭＳＤの芳香環に結合する可能性のある、極性置換基の例には、アミン、カルボン酸及びその塩、アミド、エステル、並びにエポキシドが含まれる。
【００２２】
本発明のブロモスチレンポリマーは、当業において知られているフリーラジカル法を使用して調製することができる。重合は、バッチ方式、半連続方式、又は連続方式で行うことができる。反応は、溶媒の存在下で、又は、前述の米国特許第５３０４６１８号に記載されているように、基本的に無溶媒系で行うことができる。迅速性及び経済性を目的とする場合は、無溶媒法が好ましい。反応を加速し、残留モノマーを少なくするためには、ペルオキシ及びアゾ化合物などの一般的なラジカル開始剤をどれでも使用することができるが、熱による開始及び重合も可能である。（フリーラジカル開始剤の総説は、「ポリマー科学技術事典（Ｔｈｅ  Ｅｎｃｙｃｌｏｐｅｄｉａ  ｏｆ  Ｐｏｌｙｍｅｒ  Ｓｃｉｅｎｃｅ  ａｎｄ  Ｔｅｃｈｎｏｌｏｇｙ）」、３版、６巻、５６３〜６００頁）、で見ることができる。）経済性及び効率のためには、反応は、溶媒を使用しない連続方式で、フリーラジカル開始剤の存在下で行うことが好ましく、このような方法は米国特許第５３０４６１８号で教示されている。
【００２３】
制御された分子量を有するブロモスチレンポリマーは、どの熱可塑性ポリマーに対する難燃剤としても有用であるが、特にポリエステル樹脂及びポリアミド樹脂中における使用に適している。最も好ましいポリエステルは、ポリエチレンテレフタレート及びポリブチレンテレフタレートである。ポリアミド６及びポリアミド６６を含めて、どのポリアミドでもマトリックス樹脂として使用することができるが、約２８０℃を超える溶融温度を有するポリアミドが、特にこの新規のブロモスチレンポリマーの安定性から恩恵を受ける。そのような高温ポリアミド（ｈｉｇｈ  ｔｅｍｐｅｒａｔｕｒｅ  ｐｏｌｙａｍｉｄｅｓ）は、三井石油化学工業のＳａｓａｋｉらの米国特許第５１１５０１０号に記載されている。そのようなポリマー組成の例には、ポリアミド４，６、ポリアミド４，８、ポリアミド４，９、ポリアミド４，１０、ポリアミド４，１１、ポリアミド４，１２、ポリアミド４，１３、ポリアミド４，１４及びポリアミド６，６／６，Ｔ、ポリアミド４，６／４，Ｔ／４，Ｉ、ポリアミド９，Ｔ、ポリアミド１２，Ｔなどの半芳香族ポリアミドが含まれる。
【００２４】
最終ポリマー組成物中には他の添加物が存在してもよい。これらには、充填剤、ガラス繊維などの強化材、着色料、ヒドロタルサイトなどの安定剤、流動性向上剤及びアンチモニー化合物及びホウ酸亜鉛などの難燃助剤が含まれてよい。
【実施例】
【００２５】
（実施例１）
チオールを使用して相溶化されたコポリマー
比較的少量のポリマーの調製を簡単にするために、溶液重合法に基づく実験室規模の方法を使用した。２リットルの４首フラスコに、機械式撹拌機、加熱マントル、熱電対プローブ、及びコンデンサーを備えた。次に、フラスコに約６４％の臭素を含有している混合臭素化スチレンモノマー（９９５．２ｇ）、ジクロロベンゼン（４８７．３ｇ）、グリシジルメタクリレート５．０８ｇ、０．０３５７ｍｏｌ）、連鎖移動剤（ＣＴＡ）としてドデカンチオール（７．８５ｇ、０．０３８７ｍｏｌ）及びＤｕＰｏｎｔからＶＡＺＯ−５２（商標）の商品名で販売されているアゾ系開始剤２，２’−アゾビス（２，４−ジメチルバレロニトリル）（１．００ｇ、４．０３ｍｍｏｌ）を仕込んだ。次いで、発熱するまで溶液を約９０℃に加熱した。到達ピーク温度は１４６℃であり、その後混合物を５〜１０分間掛けて１９０℃まで加熱し、１９０℃に４０〜４５分間保った。加熱を止めて、溶液（１４８４．４ｇ）を２リットルのボトルに移し、室温まで冷却した。この物質を４部に分けた。各部を、アセトン３，４００ｍＬ及びメタノール４００ｍＬの５リットルフラスコ中に入れて沈殿させた。沈殿をフリットでろ過し、周囲温度で約１４時間乾燥し、１１０℃で８時間オーブン乾燥した。白色粉末（８４２ｇ）が単離された。
【００２６】
（実施例２）
α−メチルスチレンダイマー（ＭＳＤ）を使用して相溶化されたコポリマー
実施例１と同じ手順及び装置を使用して、フラスコに、臭素化されたスチレンモノマー（１００４．２ｇ）、ジクロロベンゼン（４９２ｇ）、グリシジルメタクリレート（５．１１ｇ、０．０３５９ｍｏｌ）、２，４−ジフェニル−４−メチル−１−ペンテン（２０．１３ｇ、０．０８５１ｍｏｌ）（α−メチルスチレンダイマー）及びＶＡＺＯ−５２（商標）（１．０３ｇ、４．１５ｍｍｏｌ）を仕込んだ。発熱するまで溶液を約９０℃まで加熱した。続いて溶液は１４１℃のピーク温度に達し、その後混合物を５〜１０分間掛けて１９０℃まで加熱し、１９０℃に４０〜４５分間保った。加熱を止めて、溶液（１５０９．３ｇ）を２リットルのボトルに移し、室温まで冷却した。この物質を４部に分けた。各部を、アセトン３，４００ｍＬ及びメタノール４００ｍＬの５リットルフラスコ中に入れて沈殿させた。沈殿をフリットでろ過し、周囲温度で約１４時間乾燥し、１１０℃で８時間オーブン乾燥した。白色粉末（８８１ｇ）が単離された。
【００２７】
（実施例３）
α−メチルスチレンダイマー（ＭＳＤ）及び開始剤ブレンドを使用して相溶化されたコポリマー
この実験では、高温開始剤クメンヒドロパーオキシドを加えて重合をさらに完結に至らせ、残留モノマーを減少させた。フラスコに、臭素化スチレンモノマー（１００２．６ｇ）、ジクロロベンゼン（４９７ｇ）、グリシジルメタクリレート（５．１３ｇ、０．０３６０ｍｏｌ）、２，４−ジフェニル−４−メチル−１−ペンテン（２０．２６ｇ、０．０８５７１ｍｏｌ）、アゾ系開始剤ＶＡＺＯ−５２（商標）（１．０５ｇ、４．２２ｍｍｏｌ）及びクメンヒドロペルオキシド（１．０６ｇ、６．９６ｍｍｏｌ）を仕込んだ。次に、発熱するまで溶液を約９０℃まで加熱した。到達したピーク温度は１６３℃であり、その後混合物を５〜１０分間掛けて１９０℃まで加熱し、１９０℃に４０〜４５分間保った。加熱を止めて、溶液（１５１３．７ｇ）を２リットルのボトルに移し、室温まで冷却した。物質を４部に分けた。各部を、アセトン３，４００ｍＬ及びメタノール４００ｍＬの５リットルフラスコ中に入れて沈殿させた。沈殿をフリットでろ過し、周囲温度で約１４時間乾燥し、１１０℃で８時間オーブン乾燥した。白色粉末（８８３ｇ）が単離された。
【００２８】
（実施例４）
スチレン（１０１２．３ｇ）、クロロベンゼン（１４８３．９ｇ）、１−ドデカンチオール（１２．０ｇ）、及びＶａｚｏ（商標）５２（１．０９２ｇ）を、機械式撹拌機、ＴＨＥＲＭＯ−Ｏ−ＷＡＴＣＨ（商標）、熱電対、加熱マントル及びコンデンサーを備えた３リットルの４首フラスコに仕込んだ。混合物を室温で１４分間撹拌し、次に加熱した。先ず温度を８０℃に上げると、その間に重合が開始されて８５℃まで発熱した。次に、温度を１３０℃まで上げて１０時間保った。熱を取り除き、温度が９０℃になるまで撹拌を続けた。
【００２９】
反応混合物を、メタノール中に入れて沈殿させた（１２ｍＬのメタノールに反応混合物１ｍＬ）。生成物をろ過し、７５℃で２４時間乾燥し、冷却してボトルに入れた。収量は、ポリスチレン４９７．４ｇであった。
【００３０】
ゆるい窒素パージ下で、ポリスチレン（４７７ｇ）及びエチレンクロライド（２Ｌ）を、機械式撹拌機、熱電対、及びコンデンサーを備えた乾燥させた５リットルの４首フラスコに仕込んだ。反応フラスコは、１０％硫酸ナトリウムを仕込んだスクラバーへ排気されていた。ポリスチレンスラリーを、均質な溶液が得られるまで周囲温度で撹拌した。次に、反応混合物を、アイスバス中で冷却した。塩化アルミニウム（９．２ｇ）を、一度に反応混合物中に投入した。臭素（７１７．８ｇ）をポンプで３時間掛けてゆっくりと加え、その間、反応温度を１５〜２０℃に維持した。得られた混合物を周囲温度で一晩撹拌した。次の日に、混合物を水１Ｌ及び５０％水酸化ナトリウム５０ｍＬでクエンチした。温度は、アイスバスを使用して制御した。沸騰した水（７Ｌ）からエチレンクロライドを共沸蒸留させることによって有機相から生成物を単離した。生成物をろ過し、水で洗浄し、乾燥した。
【００３１】
（実施例５）
実施例４の繰り返し。
【００３２】
（実施例６）
スチレン（１０００．０ｇ）、クロロベンゼン（１５８１．４ｇ）、α−メチルスチレンダイマー（２０．０ｇ）、及びＶａｚｏ（商標）５２（１．０４ｇ）を、機械式撹拌機、熱伝対、加熱マントル及びコンデンサーを備えた３リットルの４首フラスコに仕込んだ。混合物を室温で５分間撹拌し、次に加熱した。温度を当初８０℃まで上げると、その間に重合が開始されて８５℃まで発熱した。次に温度を１１５℃まで上げて、２３時間保った。熱を取り除き、温度が６０℃になるまで撹拌を続けた。
【００３３】
反応混合物を、メタノール中に入れて沈殿させた（１４ｍＬのメタノールに反応混合物１ｍＬ）。生成物をろ過し、７５℃で２４時間乾燥し、冷却してボトルに入れた。収量は、ポリスチレン５９６．３ｇであった。
【００３４】
ポリスチレンは、実施例４と同様に臭素化した。
【００３５】
調製されたポリマーの特性は、表１で見出される。
【表１】
2008514802.tif 000004
これらの結果は、同等の分子量を得るためには、ＭＳＤはチオールよりも多くの投入量が必要であるが、ポリマー全体の臭素含有量を顕著に低下させるほど多くではないことを示している。また、開始剤ブレンドの使用は、最終生成物中の未反応モノマーの量を減少させる所望の効果を有するように見える。
【００３６】
（実施例７及び８）
ブロモスチレンコポリマーの熱安定性
実施例１（実施例７）及び実施例２（実施例８）からの約１０ｍｇのコポリマーの少量サンプルを、ＴＡ  ＩｎｓｔｒｕｍｅｎｔｓからのＴＧＡ  Ｑ  ５００熱重量分析器中で、窒素下３３０℃で３０分間、等温で高温曝露させ、その間重量を連続的に記録した。安定性は、最初の２０分間の質量損失を測定し、１分間当たりの質量損失％を計算することによって判定した（表２）。
【表２】
2008514802.tif 000005
【００３７】
これらの結果は、ＭＳＤで修飾されたコポリマーについての、等温ＴＧＡ分析で測定される安定性における明らかな改善（質量損失速度の低下）を示している。
【００３８】
（実施例９及び１０）
ポリアミド組成物の熱安定性
連鎖移動剤として１−ドデカンチオール及びＭＳＤを個別に使用して調製したブロモスチレンコポリマーを、ガラス繊維で強化された高温半芳香族ポリアミド中に配合した（それぞれ実施例９及び１０）。配合された樹脂組成物は、次いで、２つの条件を使用して小板に射出成形した。第１の条件は、通常の溶融温度約３１０℃であり、第２の条件は、溶融粘度を下げかつ生産性を上げるために加工温度の限界を押し上げるように最適化された通常の成形操作において見られることのあるより過酷な条件をシミュレートするために約３４０℃で行った。成形操作を一時的に中断し、その間、次に注入される配合物が比較的高い温度で溶融状態に保たれている場合には、時間及び温度曝露の増加が起こることがある。
【００３９】
表３は、以後に記載される配合物の熱安定性を評価するために使用する、通常の成形条件と過酷な条件を対比して示す。
【表３】
2008514802.tif 000006
【００４０】
（実施例１１、１２、１３及び１４）
ＭＳＤを使用して相溶化された臭素含有量６０％及び６４％を有するモノマーとのコポリマー
実施例１及び実施例２に記載された手順を使用して２つのブロモスチレン／グリシジルメタクリレートコポリマーを調製した（表４）（それぞれ実施例１１及び１２）。トリ臭素化種含有量の低いブロモスチレンを使用した。さらに、重合反応を、溶媒なしでかつ高い温度条件で（米国特許第５３０４６１８号に記載のように）行うことの効果を詳しく調べるために、表４（それぞれ実施例１３及び１４）に示したように、０．５％ＧＭＡを使用していくつか付加的なコポリマーを調製した。
【表４】
2008514802.tif 000007
【００４１】
表５及び５ａのポリアミド配合物は、Ｂｅｒｓｔｏｒｆｆ  ＺＥ  ２５  ２軸スクリュー押出成形機に通して加工した。ガラス繊維は、繊維の破損を少なくするために、押出機の５番目の胴中へ、Ｂｒａｂｅｎｄｅｒのロスインウエイトフィーダー及びＫ−ｔｒｏｎのサイドフィーダーを使用してサイド供給した。胴の温度は、供給口における３１０℃から金型における３３０℃まで傾斜を付けた。公称供給速度は約３５  ｌｂｓ／ｈｒであった。押し出された束は、水浴中で冷却し、切断してペレットにした。
【表５】
2008514802.tif 000008
【表６】
2008514802.tif 000009
【００４２】
Ｖａｎ  Ｄｏｍ  ３５トン射出成形機を使用して、ペレットを、寸法が２×３インチの小板に成形した。表３に記載した通常の方法及び過酷な方法を使用した。
【００４３】
通常の加工温度からより高い加工温度へ移る際の色の変化を定量するために、両方の組の小板についてＣｏｌｏｒｑｕｅｓｔ  Ｔｒｉｓｔｉｍｕｌｕｓ色度計を使用して読み取った。Ｌ、ａ、ｂの値を測定した。（色度測定の詳細な議論については「化学技術事典（Ｅｎｃｙｃｌｏｐｅｄｉａ  ｏｆ  Ｃｈｅｍｉｃａｌ  Ｔｅｃｈｎｏｌｏｇｙ）」、４版、６巻、８４１〜８７６頁、を参照されたい。）低温から高温へ移行する際のＬ、ａ、及びｂ値に、ある計算を施して、色度差値、ΔＥすなわち
ΔＥ＝［（ΔＬ）２＋（Δａ）２＋（Δｂ）２］１／２
を得た。
結果は表６に示す。
【表７】
2008514802.tif 000010
【００４４】
チオール修飾ブロモスチレンコポリマーを含有しているポリアミド組成物は、中等度の成形温度では薄い黄／グレー色であるが、より高温で加工した場合は顕著なグレー色を呈する。ＭＳＤ修飾ブロモスチレン系は、低い温度で薄い黄色であり、より高い加工温度でもこの色が維持される。２近辺又はそれ未満のΔＥ値を含む小板どうしの色の相違を、肉眼で見つけることは困難である。
【００４５】
チオール修飾コポリマーを含有しているポリアミド配合材については、ΔＥ値はかなり大きく６．９〜１０．３の範囲であるが、ＭＳＤ修飾コポリマーを含有しているポリアミド配合材は、ΔＥが０．５〜２．１の範囲であり、本発明のコポリマーを使用した場合は全体的な色の変化がずっと少なかったことが確認できる。
【国際調査報告】
2008514802.tif 000015
2008514802.tif 000016
2008514802.tif 000017